ФЛОТАЦИОННЫЕ РЕАГЕНТЫ И СПОСОБ ФЛОТАЦИИ С ИХ ИСПОЛЬЗОВАНИЕМ

1. Способ повышения извлекаемости ценных сульфидных минералов или минералов драгоценных металлов из руды, содержащей силикат Mg, шламообразующие минералы и/или глину, в щелочных условиях, каковой способ включает следующие стадии:
дробление руды, содержащей сульфид или драгоценный металл, каковая руда содержит также силикат Mg, шламообразующие минералы и/или глину, с получением дробленой руды;
размол указанной дробленой руды с получением размолотой руды;
осуществление процесса флотации указанной размолотой руды;
где усиливающий действие модификаторов агент, представляющий собой однозарядный ион, и, по меньшей мере, один модификатор пенной фазы добавляют, по меньшей мере, к указанной дробленой руде, указанной размолотой руде или их сочетанию, и где указанный модификатор пенной фазы представляет собой полимер, в котором имеется, по меньшей мере, одна функциональная группа, подбираемая из группы, в которую входят карбоксильные группы или группы, преобразующиеся в карбоксильные в результате гидролиза, сульфонатные группы или соответствующие им кислоты, фосфатные или фосфонатные или фосфинатные группы или соответствующие им кислоты, гидроксаматные группы или соответствующие им кислоты, силановые или силанольные группы и их сочетания и, необязательно, одна или более гидрофобная группа.
2. Способ по п.1, в котором указанный полимер содержит функциональную группу, подбираемую из группы, в которую входят гидроксаматные группы или соответствующие им кислоты, силановые группы, силанольные группы, фосфинатные группы или соответствующие им кислоты и их сочетания.
3. Способ по п.1, в котором указанные карбоксильные группы или группы, преобразующиеся в карбоксильные в результате гидролиза, подбирают из группы, в которую входят малеиновая кислота, акриловая кислота, метакриловая кислота, этакриловая кислота, итаконовая кислота, кротоновая кислота, их ангидриды и их сочетания.
4. Способ по п.1, в котором указанный модификатор пенной фазы подбирают из группы, в которую входят: сополимер (стирол - малеиновый ангидрид - акриловая кислота), сополимер (винилацетат - малеиновый ангидрид), сополимер (н-винилпирролидон - малеиновый ангидрид), сополимер (бутилвиниловый эфир - малеиновый ангидрид), модифицированный силаном и трет-октиламином сополимер (н-винилпирролидон - малеиновый ангидрид), сополимер (аллилсульфонат - малеиновый ангидрид), сополимер (стирол - малеиновый ангидрид - 2-акриламидо-2-метил-1-пропансульфоновая кислота), гидроксамированный сополимер (акриламид - винилфосфоновая кислота), сополимер (акриловая кислота - винилфосфоновая кислота, сополимер (2-акриламидо-2-метил-1-пропансульфоновая кислота - винилфосфоновая кислота), сополимер (стирол - малеиновый ангидрид - 2-акриламидо-2-метил-1-пропансульфоновая кислота), гидроксамированный сополимер (акриламид - винилфосфоновая кислота), сополимер (акриловая кислота - винилфосфоновая кислота), сополимер (2-акриламидо-2-метил-1-пропансульфоновая кислота - винилфосфоновая кислота), сополимер (стирол - малеиновый ангидрид), модифицированный 3-аминопропилтриэтоксисиланом сополимер (стирол - малеиновый ангидрид), модифицированный 3-аминопропилтриэтоксисиланом сополимер (стирол - малеиновый ангидрид - акриловая кислота), сополимер (стирол - акриловая кислота), гидроксамированный сополимер (акриламид - 2-акриламидо-2-метил-1-пропансульфоновая кислота) и их сочетания.
4
5. Способ по п.1, в котором указанный усиливающий действие модификатора агент, представляющий собой однозарядный ион, подбирают из группы, в которую входят NaOH, KOH, NHOH, LiOH, гидроксид тетраметиламмония, гидроксид тетраэтиламмония и их смеси.
6. Способ по п.1, в котором указанный модификатор пенной фазы добавляют в количестве, подбираемом как: от, примерно, 10 г до, примерно, 5000 г на тонну руды; от, примерно, 25 г до, примерно, 2500 г на тонну указанной руды; от, примерно, 50 г до, примерно, 1500 г на тонну указанной руды; и от, примерно, 100 г до, примерно, 1000 г на тонну указанной руды.
7. Способ по п.1, в котором указанный усиливающий действие модификатора агент, представляющий собой однозарядный ион, добавляют в количестве от, примерно, 10 г до, примерно, 5000 г на тонну руды.
8. Способ по п.7, в котором указанный усиливающий действие модификатора агент, представляющий собой однозарядный ион, добавляют в количестве от, примерно, 50 г до, примерно, 2000 г на тонну руды.
9. Способ по п.8, в котором указанный усиливающий действие модификатора агент, представляющий собой однозарядный ион, добавляют в количестве от, примерно, 100 г до, примерно, 1500 г на тонну руды.
10. Способ по п.1, дополнительно включающий добавление собирателя в указанную дробленую руду, указанную размолотую руду или их сочетание.
11. Способ по п.10, в котором указанный собиратель содержит соединение, подбираемое из группы, в которую входят алкоксикарбонилалкилдитиокарбамат, меркаптобензотиазол, диалкилдитиокарбамат, диарил- или диалкилдитиофосфат, диалкилдитиофосфинат, алкоксикарбонилалкилтионокарбамат, аллилалкилтионокарбамат, сложный эфир аллилалкилксантат, диалкилтионокарбамат и их сочетания.
12. Способ по п.11, в котором указанный собиратель представляет собой композицию, в которую входят алкоксикарбонилалкилдитиокарбамат, диалкилдитиофосфат и алкоксикарбонилалкилтионокарбамат.
13. Способ по п.11, в котором указанный собиратель представляет собой композицию, в которую входят меркаптобензотиазол, диалкилдитиокарбамат натрия и диалкилдитиофосфат натрия.
14. Способ по п.11, в котором указанный собиратель представляет собой композицию, в которую входят алкоксикарбонилалкилтионокарбамат, сложный эфир аллилалкилксантат, диалкилтионокарбамат и ароматическое углеводородное масло.
15. Способ по п.10, в котором указанный собиратель добавляют в количестве, подбираемом как: от, примерно, 5 г до, примерно, 500 г на тонну руды; от, примерно, 10 г до, примерно, 200 г на тонну руды; от, примерно, 20 г до, примерно, 100 г на тонну руды.
16. Способ по п.15, в котором указанный собиратель добавляют одновременно с модификатором пенной фазы и/или усиливающим действие модификатора агентом, представляющим собой однозарядный ион.
17. Способ по п.1, в котором указанный модификатор пенной фазы и/или усиливающий действие модификатора агент, представляющий собой однозарядный ион, добавляют одновременно с реагентом, подбираемым из группы, в которую входят дисперсант, модификатор рН и их сочетания.
18. Способ повышения извлекаемости ценного сульфида или минералов драгоценных металлов из руды, содержащей также силикат Mg, шламообразующие минералы и/или глину, в кислотных условиях каковой способ включает следующие стадии:
дробление руды, содержащей сульфид или минерал драгоценного металла, каковая руда также содержит силикат Mg, шламообразующие минералы и/или глину, с получением дробленой руды;
размол указанной дробленой руды с получением размолотой руды;
осуществление процесса флотации указанной размолотой руды;
где, по меньшей мере, один модификатор пенной фазы добавляют, по меньшей мере, к указанной дробленой руде, указанной размолотой руде или их сочетанию, и где указанный, по меньшей мере, один модификатор пенной фазы представляет собой полимер, в котором имеется, по меньшей мере, одна функциональная группа, подбираемая из группы, в которую входят сульфонатные группы или соответствующие им кислоты, фосфатные или фосфонатные или фосфинатные группы или соответствующие им кислоты, гидроксаматные группы или соответствующие им кислоты, силановые или силанольные группы и их сочетания и, необязательно, одна или более гидрофобная группа.
19. Способ по п.18, дополнительно включающий добавление собирателя.
20. Способ по п.19, в котором указанный собиратель содержит соединение, подбираемое из группы, в которую входят алкоксикарбонилалкилдитиокарбамат, меркаптобензотиазол, диалкилдитиокарбамат, диарил- или диалкилдитиофосфат, диалкилдитиофосфинат, алкоксикарбонилалкилтионокарбамат, аллилалкилтионокарбамат, сложный эфир аллилалкилксантат, диалкилтионокарбамат и их сочетания.
21. Способ по п.19, в котором указанный собиратель добавляют в количестве, подбираемом как: от, примерно, 5 г до, примерно, 500 г на тонну руды; от, примерно, 10 г до, примерно, 200 г на тонну руды; от, примерно, 20 г до, примерно, 100 г на тонну руды.
22. Способ по п.18, в котором указанный, по меньшей мере, один модификатор пенной фазы подбирают из группы, в которую входят: сополимер (стирол - малеиновый ангидрид - 2-акриламидо-2-метил-1-пропансульфоновая кислота), сополимер (аллилсульфонат - малеиновый ангидрид), гидроксамированный сополимер (акриламид - винилфосфоновая кислота), сополимер (акриловая кислота - винилфосфоновая кислота), сополимер (2-акриламидо-2-метил-1-пропансульфоновая кислота - винилфосфоновая кислота), сополимер (стирол - малеиновый ангидрид - 2-акриламидо-2-метил-1-пропансульфоновая кислота), гидроксамированный сополимер (акриламид - винилфосфоновая кислота), сополимер (акриловая кислота - винилфосфоновая кислота), сополимер (2-акриламидо-2-метил-1-пропансульфоновая кислота - винилфосфоновая кислота), модифицированный силаном и трет-октиламином сополимер (н-винилпирролидон - малеиновый ангидрид), модифицированный 3-аминопропилтри-этоксисиланом сополимер (стирол - малеиновый ангидрид), модифицированный 3-аминопропилтриэтоксисиланом сополимер (стирол - малеиновый ангидрид - акриловая кислота), гидроксамированный сополимер (акриламид - 2-акриламидо-2-метил-1-пропансульфоновая кислота) и их сочетания.
23. Способ по п.18, в котором указанный модификатор пенной фазы добавляют в количестве, подбираемом как: от, примерно, 10 г до, примерно, 5000 г на тонну руды; от, примерно, 25 г до, примерно, 2500 г на тонну указанной руды; от, примерно, 50 г до, примерно, 1500 г на тонну указанной руды; и от, примерно, 100 г до, примерно, 1000 г на тонну указанной руды.
24. Способ по п.1, в котором указанную руду, содержащую силикат Mg, подбирают из руд Ni, содержащих силикат Mg, и руд PGM, содержащих силикат Mg.
25. Композиция, содержащая:
частицы размолотой руды, содержащей сульфид или драгоценный металл, а также содержащей силикат Mg, шламообразующие минералы и/или глину;
модификатор пенной фазы, где указанный модификатор пенной фазы представляет собой полимер, в котором имеется, по меньшей мере, одна функциональная группа, подбираемая из группы, в которую входят карбоксильные группы или группы, преобразующиеся в карбоксильные в результате гидролиза, сульфонатные группы или соответствующие им кислоты, фосфатные или фосфонатные или фосфинатные группы или соответствующие им кислоты, гидроксаматные группы или соответствующие им кислоты, силановые или силанольные группы и их сочетания и необязательно одна или более гидрофобная группа;
собиратель, каковой собиратель содержит соединение, подбираемое из группы, в которую входят алкоксикарбонилалкилдитиокарбамат, меркаптобензотиазол, диалкилдитиокарбамат, диарил- или диалкилдитиофосфат, диалкилдитиофосфинат, алкоксикарбонилалкилтионокарбамат, аллилалкилтионокарбамат, сложный эфир аллилалкилксантат, диалкилтионокарбамат и их сочетания.
4
26. Композиция по п.25, дополнительно содержащая усиливающий действие модификатора агент, представляющий собой однозарядный ион, подбираемый из группы, в которую входят NaOH, KOH, NHOH, LiOH, гидроксид тетраметиламмония, гидроксид тетраэтиламмония и их смеси.
27. Способ повышения извлекаемости ценного минерала из сульфидной или содержащей минерал драгоценного металла руды, содержащей также силикат Mg, шламообразующие минералы и/или глину, каковой способ включает следующие стадии:
дробление руды, содержащей сульфид или драгоценный металл, каковая руда содержит также силикат Mg, шламообразующие минералы и/или глину, с получением дробленой руды;
размол указанной дробленой руды с получением размолотой руды;
осуществление процесса флотации указанной размолотой руды;
где, по меньшей мере, один модификатор пенной фазы добавляют в указанную дробленую руду, указанную размолотую руду или их сочетание, и где указанный, по меньшей мере, один модификатор пенной фазы представляет собой полимер, в котором имеется, по меньшей мере, одна функциональная группа, подбираемая из группы, в которую входят гидроксаматные группы или соответствующие им кислоты, силановые или силанольные группы, фосфинатные группы или соответствующие им кислоты, сополимер аллилсульфоната и малеинового ангидрида, их сочетания и, необязательно, одна или более гидрофобная группа.
28. Способ по п.1, в котором одна или более гидрофобная группа подобрана из группы, в которую входят: ароматические углеводороды; углеводороды С3-С18 - насыщенные или ненасыщенные, линейные или нелинейные или циклические; алкиловые или ариловые сложные эфиры; алкиловые или ариловые простые эфиры.
29. Способ по п.28, в котором указанные сложные эфиры подбирают как одно или более соединение из группы: винилацетат, винилформиат, винилпропионат, винилбутират и винилизобутират.
30. Способ по п.28, в котором указанные простые эфиры подбирают как одно или более соединение из группы: бутилвиниловый эфир, этилвиниловый эфир, метилвиниловый эфир, н-гексилакриламид, н-пропилакриламид и н,н-дипропилакриламид.